ТВЕРДЫЕ ЧАСТИЦЫ СОЛЮБИЛИЗИРУЕМОГО И ФИЛЬТРУЕМОГО БИОПОЛИМЕРА

1. Бета-глюкановый материал, содержащий твердый 1,3-1,6 бета-глюкан, у которого после солюбилизации коэффициент фильтруемости достигает менее чем около 1,5.
2. Материал по п. 1, отличающийся тем, что коэффициент фильтруемости составляет менее чем около 1,2.
3. Материал по п. 1, отличающийся тем, что он имеет молекулярную массу в диапазоне от 300000 до 8 млн. дальтон.
4. Материал по п. 1, отличающийся тем, что он имеет содержание влаги в диапазоне от 2 до 20%.
5. Материал по п. 1, отличающийся тем, что он содержит по меньшей мере 75% мас. бета-глюкана.
6. Материал по п. 1, отличающийся тем, что бета-глюкан представляет собой склероглюкан.
7. Материал по п. 1, отличающийся тем, что бета-глюкан представляет собой шизофиллан.
8. Материал по п. 1, отличающийся тем, что коэффициент вязкости солюбилизированного материала находится в диапазоне от 1,5 до 4.
9. Материал по п. 1, отличающийся тем, что он имеет распределение частиц порошка по размеру в диапазоне от 10 до 1000 мкм.
10. Материал по п. 1, отличающийся тем, что BG материал солюбилизирован по установленной процедуре солюбилизации.
11. Материал по п. 10, отличающийся тем, что солюбилизацию проводят при pH в диапазонае от 6 до 7,5.
12. Материал по п. 10, отличающийся тем, что солюбилизацию проводят в температурном интервале 20-40°C.
13. Материал по п. 10, отличающийся тем, что солюбилизацию проводят при скорости вращения ротора от 10000 до 26000 об/мин.
14. Материал по п. 10, отличающийся тем, что солюбилизацию проводят в соленой воде.
15. Материал по п. 10, отличающийся тем, что солюбилизацию проводят в пресной воде.
16. Материал по п. 10, отличающийся тем, что солюбилизация не требует этапа предварительной фильтрации.
17. Бета-глюкановый материал, содержащий твердый 1,3-1,6 бета-глюкан, у которого более чем 42% критической вязкости может достигаться после одного цикла установленной процедуры солюбилизации и более чем 70% критической вязкости после двух циклов.
18. Бета-глюкановый материал, содержащий твердый 1,3-1,6 бета-глюкан, у которого более чем 50% критической вязкости может достигаться после одного цикла установленной процедуры солюбилизации и более чем 70% критической вязкости после двух циклов.
19. Материал по п. 18, отличающийся тем, что более чем 60% критической вязкости достигается после прохождения одного цикла установленной процедуры солюбилизации.
20. Материал по п. 18, отличающийся тем, что более чем 70% критической вязкости достигается после прохождения одного цикла установленной процедуры солюбилизации.
21. Материал по п. 18, отличающийся тем, что более чем 80% критической вязкости достигается после прохождения одного цикла установленной процедуры солюбилизации.
22. Материал по п. 17 или 18, отличающийся тем, что более чем 80% критической вязкости достигается после прохождения двух циклов установленной процедуры солюбилизации.
23. Материал по п. 17 или 18, отличающийся тем, что более чем 90% критической вязкости достигается после прохождения двух циклов установленной процедуры солюбилизации.
24. Материал по п. 17 или 18, отличающийся тем, что коэффициент фильтруемости солюбилизированного материала составляет менее, чем около 1,2.
25. Материал по п. 17 или 18, отличающийся тем, что он имеет молекулярную массу в диапазоне от 300000 до 8 млн. дальтон.
26. Материал по п. 17 или 18, отличающийся тем, что он имеет содержание влаги в диапазоне от 2 до 20%.
27. Материал по п. 17 или 18, отличающийся тем, что он содержит по меньшей мере 75% мас. BG.
28. Материал по п. 17 или 18, отличающийся тем, что твердый бета-глюкан представляет собой склероглюкан.
29. Материал по п. 17, отличающийся тем, что твердый бета-глюкан представляет собой шизофиллан.
30. Материал по п. 17 или 18, отличающийся тем, что солюбилизированный материал имеет коэффициент вязкости в диапазоне от 1,5 до 4.
31. Материал по п. 17 или 18, отличающийся тем, что он имеет распределение частиц порошка по размеру в диапазоне от 10 до 1000 мкм.
32. Материал по п. 17 или 18, отличающийся тем, что солюбилизацию проводят при pH в диапазоне от 6 до 7,5.
33. Материал по п. 17 или 18, отличающийся тем, что солюбилизацию проводят температурном интервале 20-40°C.
34. Материал по п. 17 или 18, отличающийся тем, что солюбилизацию проводят при скорости вращения ротора от 10000 до 26000 об/мин.
35. Материал по п. 17 или 18, отличающийся тем, что солюбилизацию проводят в соленой воде.
36. Материал по п. 17 или 18, отличающийся тем, что солюбилизацию проводят в пресной воде.
37. Бета-глюкановый материал, содержащий твердый 1,3-1,6 бета-глюкан, который при солюбилизации по установленной процедуре солюбилизации имеет менее чем 13%-ю потерю вязкости в течение специальной процедуры фильтрации.
38. Материал по п. 37, отличающийся тем, что коэффициент фильтруемости солюбилизированного материала составляет менее, чем около 1,2.
39. Материал по п. 37, отличающийся тем, что он имеет молекулярную массу в диапазоне от 300000 до 8 млн. дальтон.
40. Материал по п. 37, отличающийся тем, что он имеет содержание влаги в диапазоне от 2 до 20%.
41. Материал по п. 37, отличающийся тем, что он содержит по меньшей мере 75% мас. бета-глюкана.
42. Материал по п. 37, отличающийся тем, что твердый бета-глюкан представляет собой склероглюкан.
43. Материал по п. 37, отличающийся тем, что твердый бета-глюкан представляет собой шизофиллан.
44. Материал по п. 37, отличающийся тем, что коэффициент вязкости солюбилизированного материала находится в диапазоне от 1,5 до 4.
45. Материал по п. 37, отличающийся тем, что он имеет распределение частиц порошка по размеру в диапазоне от 10 до 1000 мкм.
46. Материал по п. 37, отличающийся тем, что солюбилизацию проводят при pH в диапазоне от 6 до 7,5.
47. Материал по п. 37, отличающийся тем, что солюбилизацию проводят в температурном интервале от 20-40°C.
48. Материал по п. 37, отличающийся тем, что солюбилизацию проводят при скорости сдвига в диапазоне от 100000/сек до 300000/сек.
49. Материал по п. 37, отличающийся тем, что солюбилизацию проводят в соленой воде.
50. Материал по п. 37, отличающийся тем, что солюбилизацию проводят в пресной воде.
51. Материал по п. 37, имеющий менее чем 10% потерю вязкости.
52. Материал по п. 37, имеющий менее чем 5% потерю вязкости.